(57)【要約】  本発明は、制振材、好ましくは消音材として適当な組成物であって、ｉ）少なくとも１種のポリ−α−オレフィン、ｉｉ）少なくとも１種のエラストマー性スチレン系コポリマー、ｉｉｉ）エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択される１９０℃／２．１６ｋｇでメルトインデックス５０〜５０００を有する少なくとも１種の熱可塑性ポリマー、及び任意に、ｉｖ）好ましくはフィラー、安定剤、着色剤、顔料、ワックス、ｉ）〜ｉｉｉ）と異なるポリマー、水分捕捉剤、又はそれらの組み合わせから選択される少なくとも１種の添加剤を含む、ホットメルト組成物に関する。更に、本発明は、本発明のホットメルト組成物を含む制振材、好ましくは消音材、製品に関し、制振材、好ましくは消音材における本発明のホットメルト組成物の使用に関する。【特許請求の範囲】
【請求項１】
制振材、好ましくは消音材として適当なホットメルト組成物であって、
ｉ）少なくとも１種のポリ−α−オレフィン；
ｉｉ）少なくとも１種のエラストマー性スチレン系コポリマー；
ｉｉｉ）エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択される１９０℃／２．１６ｋｇでメルトインデックス５０〜５０００を有する少なくとも１種の熱可塑性ポリマー；及び、任意に
ｉｖ）好ましくはフィラー；安定剤；着色剤；顔料；ワックス；ｉ）〜ｉｉｉ）とは異なるポリマー；水分捕捉剤；又はそれらの組み合わせから選択される少なくとも１種の添加剤
を含み、好ましくはから実質的になり、より好ましくはからなる、ホットメルト組成物。
【請求項２】
ｉ）は、メタロセン触媒により得られる少なくとも１種のプロピレン系ポリ−α−オレフィンであり；
好ましくは該少なくとも１種のプロピレン系ポリ−α−オレフィンは、１００ｇ／１０分未満、より好ましくは５０ｇ／１０分未満、最も好ましくは２５ｇ／１０分未満のＡＳＴＭ  Ｄ１２３８に準拠して２３０℃／２．１６ｋｇで測定される溶融フロー速度（ＭＦＲ）を有し；及び／又は
好ましくは該プロピレン系ポリ−α−オレフィンにおけるプロピレン含有量は５０重量％より大きく、より好ましくは６０重量％より大きく、最も好ましくは７０重量％より大きい、請求項１に記載のホットメルト組成物。
【請求項３】
前記少なくとも１種のポリ−α−オレフィンは、少なくとも１，０００ｇ／モル、好ましくは５，０００ｇ／モル、より好ましくは１０，０００ｇ／モルの重量平均分子量を有し；及び／又は
好ましくはその上限は多くて１００，０００ｇ／モル、より好ましくは８０，０００ｇ／モル、最も好ましくは６０，０００ｇ／モルである、請求項１又は２に記載のホットメルト組成物。
【請求項４】
ｉ）は、プロピレンと、少なくとも１種のＣ２〜Ｃ８アルキレンから選択されるコモノマーとのコポリマーから選択され、好ましくはｉ）はプロピレンエチレンコポリマーである、請求項１〜３のいずれかに記載のホットメルト組成物。
【請求項５】
ｉｉ）前記少なくとも１種のエラストマー性スチレン系コポリマーは、スチレン−イソプレン−スチレンブロックコポリマー；スチレン−イソプレン−スチレン／スチレン−イソプレンブロックコポリマー；スチレン−ブタジエン−スチレンブロックコポリマー；スチレン−ブタジエン−スチレン／スチレン−ブタジエンブロックコポリマー；スチレン−ブタジエンブロックコポリマー；スチレン−エチレン−ブチレン−スチレンブロックコポリマー；スチレン−エチレン−ブチレン−スチレン／スチレン−エチレン−ブチレンブロックコポリマー；及びスチレン−エチレン−プロピレン−スチレン／スチレン−エチレン−プロピレンブロックコポリマー；並びにそれらの組み合わせからなる群から選択され、
好ましくはｉｉ）は、スチレン−イソプレンコポリマー；スチレン−イソプレン−スチレンブロックコポリマー又はそれらの組み合わせから選択される、請求項１〜４のいずれかに記載のホットメルト組成物。
【請求項６】
前記エラストマー性スチレン系コポリマーは、少なくとも１，０００ｇ／モル、好ましくは５，０００ｇ／モル、より好ましくは１０，０００ｇ／モルの重量平均分子量を有し；及び／又は
好ましくはその上限は、多くて１００，０００ｇ／モル、より好ましくは８０，０００ｇ／モル、最も好ましくは６０，０００ｇ／モルである、請求項５に記載のホットメルト組成物。
【請求項７】
ｉｉｉ）は、少なくとも１種のエチレンビニルアセテートポリマーを含み、
好ましくは該エチレンビニルアセテートポリマーは、該エチレンビニルアセテートポリマーを基準として、１５〜４０重量％、より好ましくは２０〜３０重量％のビニルアセテート含有量を有し、及び／又は
好ましくは該エチレンビニルアセテートポリマーは、１，０００〜２５，０００ｍＰａｓ、より好ましくは５，０００〜１５，０００ｍＰａｓ、最も好ましくは８，０００〜１０，０００ｍＰａｓのＡＳＴＭ  Ｄ３２３６に準拠して１９０℃で測定される溶融粘度を有する、請求項１〜６のいずれかに記載のホットメルト組成物。
【請求項８】
前記ホットメルト組成物は実質的に粘着付与剤を含まず、
好ましくは前記ホットメルト組成物は、粘着付与剤を含まない、請求項１〜７のいずれかに記載のホットメルト組成物。
【請求項９】
ｉ）は、前記組成物の総重量を基準として１０〜４５重量％、好ましくは１５〜３５重量％、最も好ましくは１８〜３０重量％の量で存在する、請求項１〜８のいずれかに記載のホットメルト組成物。
【請求項１０】
ｉｉ）は、前記組成物の総重量を基準として１〜２５重量％、好ましくは５〜２０重量％、最も好ましくは７〜１５重量％の量で存在する、請求項１〜９のいずれかに記載のホットメルト組成物。
【請求項１１】
ｉｉｉ）は、前記組成物の総重量を基準として１〜３５重量％、好ましくは５〜３０重量％、最も好ましくは１０〜２５重量％の量で存在する、請求項１〜１０のいずれかに記載のホットメルト組成物。
【請求項１２】
ｉｖ）は、前記組成物の総重量を基準として１０〜６０重量％、好ましくは２０〜５５重量％、最も好ましくは３５〜５０重量％の量で存在する、請求項１〜１１のいずれかに記載のホットメルト組成物。
【請求項１３】
請求項１〜１２のいずれかに記載のホットメルト組成物を含み、好ましくはから実質的になり、より好ましくはからなる制振材、好ましくは消音材製品。
【請求項１４】
減衰材、好ましくは消音材、より好ましくは減衰材、最も好ましくは消音材、マット、パッド、シート及びテープにおける、請求項１〜１２のいずれかに記載のホットメルト組成物の使用。
【発明の詳細な説明】
【技術分野】
【０００１】
本発明は、減衰組成物、好ましくは消音組成物として適当な特定のホットメルト組成物に関する。更に、本発明は、制振、好ましくは消音、より好ましくは減衰、好ましくは消音、マット、パッド、シート、及びテープ、最も好ましくは自動車産業、特に自動車の車体についての減衰、好ましくは消音材、マット、パッド、シート、及びテープにおける、本発明のホットメルト組成物の使用に関する。本発明のホットメルト組成物は、低い揮発性有機化合物（ＶＯＣ）及びフォギングの放出を示す。
【背景技術】
【０００２】
減衰及び／又は消音材料は、以下でおいてのみ消音材料又は減衰材料とも称し、騒音、振動、及び過酷さを低減させるために輸送、電気器具、及び構造物において広く使用されている。自動車分野において、自動車内の室内フロアパン、屋根及びドアは、車体基材を介して伝達し得る構造上の騒音を低減するために、減衰材料を必要とする。良好な減衰及び／又は消音性能、低密度及び低い揮発性有機化合物（ＶＯＣ）の放出を適用温度で有する材料は、自動車産業において、高く評価されている。
【０００３】
車体における適用方法によれば、２種類の減衰材料が存在する。一方の種類の減衰材料は、アスファルト材料、ブチレンゴム、又は感圧接着剤（ＰＳＡ）で作製されたメルトパッドの予備カット片である。他方の種類の減衰材料は、液体塗布消音材とも称される噴霧可能なコーティングである。
【０００４】
例えば、国際公開第２０１５／１３５１１４号は、ポリオレフィン系消音ホットメルト組成物を開示する。開示された接着剤は良好な消音性能を有するが、開示された接着剤の低い揮発性有機化合物（ＶＯＣ）の放出は満足のいくものではなかった。従って、減衰、好ましくは良好な消音性能を有する一方で、より少ない低揮発性有機化合物の放出を示す改善されたオレフィン系消音ホットメルト組成物の要望が自動車市場に存在する。
【先行技術文献】
【特許文献】
【０００５】
【特許文献１】国際公開第２０１５／１３５１１４号
【発明の概要】
【発明が解決しようとする課題】
【０００６】
一般的なホットメルト接着剤組成物は、接着剤に粘着性を付与するために粘着付与剤を必要とする。しかしながら、粘着付与剤は、特に高温での溶融後にしばしば分解しやすく、よって、それらは揮発性有機化合物（ＶＯＣ）放出の主な供給源となる。
【課題を解決するための手段】
【０００７】
驚くべきことに、この欠点は、粘着付与剤がエチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択される、１９０℃／２．１６ｋｇでメルトインデックス５０〜５０００を有する少なくとも１種の熱可塑性ポリマーにより置き換えられたホットメルト組成物により克服できることを発明者らにより見出された。特に、少なくとも１種のポリ−α−オレフィン、少なくとも１種のエラストマー性スチレン系コポリマー、及びエチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択される１９０℃／２．１６ｋｇでのメルトインデックス５０〜５０００を有する少なくとも１種の熱可塑性ポリマーを含むホットメルト接着剤組成物により克服できる。
【発明を実施するための形態】
【０００８】
本明細書において、用語「ａ」及び「ａｎ」並びに「少なくとも１種の」は、用語「１つ又は２以上の（ｏｎｅ  ｏｒ  ｍｏｒｅ）」と同じであり、交換可能に使用することができる。
【０００９】
本明細書において用語「実質的に（ｅｓｓｅｎｔｉａｌｌｙ）」は、各分野における当業者の共通の期待の範囲内で解釈されるべきである。好ましくは用語「実質的に」は、言及される特定の化合物が全組成物の少なくとも９８重量％、９９重量％、９９．５重量％、９９．８重量％、９９．９重量％、より好ましくは少なくとも９９．９重量％、最も好ましくは９９．９９重量％含まれることをいうと解釈されるべきである。
【００１０】
本発明の文脈内の用語「実質的に含まない（ｅｓｓｅｎｔｉａｌｌｙ  ｆｒｅｅ）」は、各化合物が組成物において組成物の総重量を基準にして５重量％、４重量％、３重量％、２重量％、１．５重量％、１重量％、０．７５重量％、０．５重量％、０．２５重量％、又は０．１重量％未満の量で含まれると解釈されるべきであり、その量は降順でそれぞれより好ましい。例えば、４重量％は５重量％に対してより好ましく、及び３重量％は４重量％に対してより好ましい。
【００１１】
特に、本発明は、
［１］制振材、好ましくは消音材として適当なホットメルト組成物であって、
ｉ）少なくとも１種のポリ−α−オレフィン、
ｉｉ）少なくとも１種のエラストマー性スチレン系コポリマー、
ｉｉｉ）エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択され、１９０℃／２．１６ｋｇでメルトインデックス５０〜５０００を有する少なくとも１種の熱可塑性ポリマー、及び任意に、
ｉｖ）好ましくはフィラー、安定剤、着色剤、顔料、ワックス、ｉ）〜ｉｉｉ）とは異なるポリマー、水分捕捉剤、又はそれらの組み合わせから選択される少なくとも１種の添加剤
を含み、好ましくはから実質的になり、より好ましくはからなる、ホットメルト組成物。
［２］ｉ）は、メタロセン触媒により得られた少なくとも１種のプロピレン系ポリ−α−オレフィンであり、
好ましくは少なくとも１種のプロピレン系ポリ−α−オレフィンは、１００ｇ／１０分未満、より好ましくは５０ｇ／１０分未満、最も好ましくは２５ｇ／１０分未満のＡＳＴＭ  Ｄ１２３８に準拠して２３０℃／２．１６ｋｇで測定される溶融フロー速度（ＭＦＲ）を有し、及び／又は好ましくはプロピレン系ポリ−α−オレフィンにおける該プロピレン含有量は５０重量％より大きく、より好ましくは６０重量％より大きく、最も好ましくは７０重量％より大きい、［１］に記載のホットメルト組成物。
［３］前記少なくとも１種のポリ−α−オレフィンは、少なくとも１，０００ｇ／モル、好ましくは５，０００ｇ／モル、より好ましくは１０，０００ｇ／モルの重量平均分子量を有し、及び／又は
好ましくはその上限は多くて１００，０００ｇ／モル、より好ましくは８０，０００ｇ／モル、最も好ましくは６０，０００ｇ／モルである、［１］又は［２］に記載のホットメルト組成物。
［４］ｉ）は、プロピレンと、少なくとも１種のＣ２〜Ｃ８アルキレンから選択されるコモノマーとのコポリマーから選択され、好ましくはｉ）はプロピレンエチレンコポリマーである、［１］〜［３］のいずれかに記載のホットメルト組成物。
［５］ｉｉ）少なくとも１種のエラストマー性スチレン系コポリマーは、スチレン−イソプレン−スチレンブロックコポリマー；スチレン−イソプレン−スチレン／スチレン−イソプレンブロックコポリマー；スチレン−ブタジエン−スチレンブロックコポリマー；スチレン−ブタジエン−スチレン／スチレン−ブタジエンブロックコポリマー；スチレン−ブタジエンブロックコポリマー；スチレン−エチレン−ブチレン−スチレンブロックコポリマー；スチレン−エチレン−ブチレン−スチレン／スチレン−エチレン−ブチレンブロックコポリマー；及びスチレン−エチレン−プロピレン−スチレン／スチレン−エチレン−プロピレンブロックコポリマー；並びにそれらの組み合わせからなる群から選択され、
好ましくはｉｉ）は、スチレン−イソプレンコポリマー；スチレン−イソプレン−スチレンブロックコポリマー又はそれらの組み合わせから選択される、［１］〜［４］のいずれかに記載のホットメルト組成物。
［６］前記エラストマー性スチレン系コポリマーは、少なくとも１，０００ｇ／モル、好ましくは５，０００ｇ／モル、より好ましくは１０，０００ｇ／モルの重量平均分子量を有し、及び／又は
好ましくはその上限は、多くて１００，０００ｇ／モル、より好ましくは８０，０００ｇ／モル、最も好ましくは６０，０００ｇ／モルである、［５］に記載のホットメルト組成物。
［７］ｉｉｉ）は、少なくとも１種のエチレンビニルアセテートポリマーを含み、
好ましくは該エチレンビニルアセテートポリマーは、該エチレンビニルアセテートポリマーを基準として１５〜４０重量％、より好ましくは２０〜３０重量％のビニルアセテート含有量を有し、及び／又は
好ましくは該エチレンビニルアセテートポリマーは、１，０００〜２５，０００ｍＰａｓ、より好ましくは５，０００〜１５，０００ｍＰａｓ、最も好ましくは８，０００〜１０，０００ｍＰａｓのＡＳＴＭ  Ｄ３２３６に準拠して１９０℃で測定される溶融粘度を有する、［１］〜［６］のいずれかに記載のホットメルト組成物。
［８］前記ホットメルト組成物は、粘着付与剤を実質的に含まず、
好ましくは前記ホットメルト組成物は、粘着付与剤を含まない、［１］〜［７］のいずれかに記載のホットメルト組成物。
［９］ｉ）は、前記組成物の総重量を基準として１０〜４５重量％、好ましくは１５〜３５重量％、最も好ましくは１８〜３０重量％の量で存在する、［１］〜［８］のいずれかに記載のホットメルト組成物。
［１０］ｉｉ）は、前記組成物の総重量を基準として１〜２５重量％、好ましくは５〜２０重量％、最も好ましくは７〜１５重量％の量で存在する、［１］〜［９］のいずれかに記載のホットメルト組成物。
［１１］ｉｉｉ）は、前記組成物の総重量を基準として１〜３５重量％、好ましくは５〜３０重量％、最も好ましくは１０〜２５重量％の量で存在する、［１］〜［１０］のいずれかに記載のホットメルト組成物。
［１２］ｉｖ）は、前記組成物の総重量を基準として１０〜６０重量％、好ましくは２０〜５５重量％、最も好ましくは３５〜５０重量％の量で存在する、［１］〜［１１］のいずれかに記載のホットメルト組成物。
［１３］［１］〜［１２］のいずれかに記載のホットメルト組成物を含み、好ましくはから実質的になり、より好ましくはからなる、減衰、好ましくは消音製品。
［１４］減衰材、好ましくは消音材、より好ましくは減衰材、最も好ましくは消音材、マット、パッド、シート及びテープにおける、［１］〜［１２］のいずれかに記載のホットメルト組成物の使用。
に関する。
【００１２】
本発明のホットメルト組成物は、メタロセン触媒により得られる少なくとも１種のプロピレン系ポリ−α−オレフィンを含む。
【００１３】
メタロセン触媒によるプロピレン系ポリ−α−オレフィンの製造は、その分野では一般的であり、当業者はそのようなポリマーを得る方法を知っている。そのようなポリマーを得る方法の例としては、一般的なテキストであるＪ．Ｓｃｈｅｉｒｓ，Ｗ．Ｋａｍｉｎｓｋｙ著，「メタロセン系ポリオレフィン、調製、性質、及び技術」，２巻  Ｓｅｔ  １９９９，Ｗｉｌｅｙ（ＩＳＢＮ：９７８−０−４７１−９８０８６−５）に記載の方法がある。
【００１４】
少なくとも１種のプロピレン系ポリ−α−オレフィンは、プロピレンのホモポリマー又はコポリマーであり得る。好ましくはプロピレン系ポリ−α−オレフィンは、プロピレンと、少なくとも１種のＣ２〜Ｃ８アルキレンから選択されるコモノマーとのコポリマーから選択され、より好ましくはプロピレンオクチレンコポリマー又はプロピレンエチレンコポリマーであり、最も好ましくはプロピレンエチレンコポリマーである。
【００１５】
少なくとも１種のプロピレン系ポリ−α−オレフィンは、好ましくは１００ｇ／１０分未満、より好ましくは５０ｇ／１０分未満、最も好ましくは２５ｇ／１０分未満のＡＳＴＭ  Ｄ１２３８に準拠して２３０℃／２．１６ｋｇで測定される溶融フロー速度（ＭＦＲ）を有する。
【００１６】
少なくとも１種のプロピレン系ポリ−α−オレフィンは、各プロピレン系ポリ−α−オレフィンの総重量を基準として好ましくは５０重量％より大きく、より好ましくは６０重量％より大きく、最も好ましくは７０重量％より大きいプロピレン含有量を有する。
【００１７】
少なくとも１種のプロピレン系ポリ−α−オレフィンは、好ましくは０．８〜１．２ｇ／ｍ３、より好ましくは０．８〜１．０ｇ／ｍ３のＡＳＴＭ  Ｄ１５０５に準拠して測定される密度を有する。
【００１８】
本発明の少なくとも１種のプロピレン系ポリ−α−オレフィンとして適当な市販品としては、例えば、ダウケミカルから商品名Ｅｎｇａｇｅ又はＶｅｒｓｉｆｙで販売されており、Ｃｌａｒｉａｎｔから商品名ＬＩＣＯＣＥＮＥで販売されており、及びエクソンモービル化学から商品名Ｖｉｓｔａｍａｘｘ、特に、Ｖｉｓｔａｍａｘｘ６２０２、Ｅｘａｃｔ又はＬＩＮＸＡで販売されている。
【００１９】
少なくとも１種のポリ−α−オレフィンは、好ましくは少なくとも１，０００ｇ／モル若しくは２，０００ｇ／モル、又は３，０００ｇ／モル若しくは４，０００ｇ／モル、より好ましくは５，０００ｇ／モル若しくは６，０００ｇ／モル、又は７，５００ｇ／モル、最も好ましくは１０，０００ｇ／モルの重量平均分子量を有する。少なくとも１種のポリ−α−オレフィンは、好ましくは多くて１００，０００ｇ／モル又は９０，０００ｇ／モル、より好ましくは８０，０００ｇ／モル又は７０，０００ｇ／モル、最も好ましくは６０，０００ｇ／モルの上限を有する。上述の上限のいずれかを、上述の下限のいずれかと組み合わせることができる。
【００２０】
本発明のホットメルト組成物は、少なくとも１種のエラストマー性スチレン系コポリマーを更に含む。
【００２１】
１つのエラストマー性スチレン系コポリマーの製造は、本分野において一般的であり、当業者はこのようなポリマーを入手する方法を知っている。そのようなポリマーの入手方法としては、例えば、Ｒ．Ｖｅｌｉｃｈｋｏｖａ他著  Ｊｏｕｒｎａｌ  ｏｆ  Ｐｏｌｙｍｅｒ  Ｓｃｉｅｎｃｅ  Ｐａｒｔ  Ａ：Ｐｏｌｙｍｅｒ  Ｃｈｅｍｉｓｔｒｙ，２９巻，８号，１１０７−１１１２ページの論文、又は各コポリマーが成分（ａ）として開示されている欧州特許出願公開第１９２５６３７号明細書が挙げられる。
【００２２】
好ましくは少なくとも１種のエラストマー性スチレン系コポリマーは、スチレン−イソプレン−スチレンブロックコポリマー；スチレン−イソプレン−スチレン／スチレン−イソプレンブロックコポリマー；スチレン−ブタジエン−スチレンブロックコポリマー；スチレン−ブタジエン−スチレン／スチレン−ブタジエンブロックコポリマー；スチレン−ブタジエンブロックコポリマー；スチレン−エチレン−ブチレン−スチレンブロックコポリマー；スチレン−エチレン−ブチレン−スチレン／スチレン−エチレン−ブチレンブロックコポリマー；及びスチレン−エチレン−プロピレン−スチレン／スチレン−エチレン−プロピレンブロックコポリマー；並びにそれらの組み合わせからなる群から選択される。最も好ましくはゴム状ポリマーは、スチレン−イソプレンコポリマー；スチレン−イソプレン−スチレンブロックコポリマー又はそれらの組み合わせから選択される。
【００２３】
本発明のエラストマー性スチレン系コポリマーは、各コポリマーの総重量を基準として好ましくは１〜３０重量％又は５〜２５重量％、より好ましくは１０〜２２重量％、最も好ましくは１５〜２０重量％のスチレン含有量を有する。
【００２４】
本発明のエラストマー性スチレン系コポリマーは、好ましくは０．９〜１．０、より好ましくは０．９２〜０．９７のＩＳＯ  １１８３に準拠して測定される比重を有する。
【００２５】
本発明のエラストマー性スチレン系コポリマーは、好ましくは−２５〜−５℃、より好ましくは−２０〜−１０℃の加熱速度−１０℃／分でＤＳＣを用いて測定されるガラス転移温度を有する。
【００２６】
本発明のエラストマー性スチレン系コポリマーは、好ましくは３０〜８０、より好ましくは４０〜７０、最も好ましくは５０〜６５のＤＩＮ  ＩＳＯ  ７６１９−１に準拠して測定されるショアＡ硬度を有する。
【００２７】
本発明のゴム状ポリマーは、好ましくは少なくとも１，０００ｇ／モル、又は２，５００ｇ／モル、より好ましくは５，０００ｇ／モル、又は７，５００ｇ／モル、最も好ましくは１０，０００ｇ／モルの重量平均分子量を有する。本発明のゴム状ポリマーは、好ましくは多くて１００，０００ｇ／モル、若しくは９０，０００ｇ／モル、より好ましくは８０，０００ｇ／モル、若しくは７０，０００ｇ／モル、又は最も好ましくは６０，０００ｇ／モルの上限を有する。
【００２８】
本発明の少なくとも１種のプロピレン系ポリ−α−オレフィンとして適当である市販例としては、例えば、ダウケミカルから商品名Ｅｎｇａｇｅ又はＶｅｒｓｉｆｙで販売され、Ｃｌａｒｉａｎｔから商品名ＬＩＣＯＣＥＮＥで販売され、エクソンモービル化学から商品名Ｖｉｓｔａｍａｘｘで販売されており、特にＶｉｓｔａｍａｘｘ  ６２０２、Ｅｘａｃｔ又はＬＩＮＸＡである。
【００２９】
本発明のホットメルト組成物は、エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択され、（ＡＳＴＭ  Ｄ１２３８に準拠して測定される）１９０℃／２．１６ｋｇでのメルトインデックス５０〜５０００を有する、少なくとも１種の熱可塑性ポリマーを更に必要とする。好ましい実施形態では、メルトインデックスは、（ＡＳＴＭ  Ｄ１２３８に準拠して測定され）１９０℃／２．１６ｋｇで２５０〜４０００、より好ましくは１９０℃／２．１６ｋｇで５００〜３０００、最も好ましくは１９０℃／２．１６ｋｇで７００〜２０００である。更に好ましい実施形態では、少なくとも１種の熱可塑性ポリマーは、エチレンビニルアセテート（ＥＶＡ）を含み、好ましくは上述のメルトインデックスの一つを有する。
【００３０】
エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）は、好ましくは０．８５〜０．９９ｇ／ｃｍ３、より好ましくは０．９〜０．９７ｇ／ｃｍ３、最も好ましくは０．９５〜０．９６ｇ／ｃｍ３の（ＡＳＴＭ  Ｄ１５０５に準拠して測定される）の密度を有する。
【００３１】
エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）は、好ましくは５００〜２０，０００ｍＰａｓ、より好ましくは１，０００〜１０，０００ｍＰａｓ、最も好ましくは５，０００〜９，０００ｍＰａｓの（ＡＳＴＭ  Ｄ３２３６に準拠して測定される）（１９０℃での）溶融粘度を有する。
【００３２】
これらの熱可塑性ポリマーは、本分野において一般的であり、当業者がそれらポリマーの入手方法を知っている。本発明の少なくとも１種の熱可塑性ポリマーとして適当な市販としては、例えば、エクソンモービル化学により商品名Ｅｓｃｏｒｅｎｅで販売されており、特にＥｓｃｏｒｅｎｅ  ＵＬ  ８７０５である。
【００３３】
本発明のホットメルト組成物は、少なくとも１種の添加剤を任意で更に含むことができる。少なくとも１種の添加剤は、好ましくはフィラー、安定剤、着色剤、顔料、ワックス、ｉ）〜ｉｉｉ）とは異なるポリマー、水分捕捉剤、又はそれらの組み合わせから選択される。
【００３４】
ホットメルトを獲得するために、異なる成分が本分野における一般的な技術により共に混合される。これは、任意の既知のデバイス、例えば、バッチ式反応器、押出機、ミキサー、ニーダー又は同様の機械において行われる。
【実施例】
【００３５】
＜試験方法＞
（分子量決定）
各化合物／組成物を、ゲル透過クロマトグラフィー（ＧＰＣ）により数平均又は重量平均分子量について分析することができる。数平均分子量（Ｍｎ）及び重量平均分子量（Ｍｗ）を、ポリスチレン標準を用いて実行された外部較正を基準として決定することができる。
【００３６】
（減衰損失因子）
減衰損失因子を標準試験法ＡＳＴＭ  Ｅ７６５−０５に準拠して決定し、ＣＬＦ（複合損失因子）として示した。２００Ｈｚでの減衰損失因子を、ＳＡＥ  Ｊ１６３７−０７の方法に従った２次及び３次の周波数減衰比の間の補間により得た。
【００３７】
基体金属バーの長さは２４０ｍｍであり、基体金属バーの厚さは１ｍｍであり、基体金属バーの幅は１０ｍｍであった。基体の上面の試料の長さは、２１６ｍｍであった。全ての試料の厚さは２．５ｍｍであり、全ての試料の幅は、１０ｍｍであった。
【００３８】
（フォギング試験）
この手順において、試験片を、フォギング試験ユニット内のビーカーアッセンブリ内で加熱する。フォギング試験ユニットは、６０℃〜１２０℃の典型的な温度範囲で複数のチャンバーを有した制御された加熱ユニットを備える。そのユニットにおける各ビーカーのガラス板の冷却は、２０℃〜４０℃の典型的な温度範囲を用いることが必要である。加熱ユニット及び冷却システムは、±０．５℃内に温度を維持されなければならない。ガラス板上に置かれた冷却板は、ビーカーとの十分な密閉を保証するために約１ｋｇの荷重を印加すべきである。霧は、ガラス板上に集められ、フォグ数は、ＳＡＥ  Ｊ１７５６：２００６の試験法に準拠した試験の前後の光沢値の差を測定することで決定される。測定される透過率が高いほど、ＶＯＣ放出が低下する。
【００３９】
加熱温度は１００℃±０．５℃であり、冷却板温度は３時間±０．０５時間で２１℃±０．５℃であり、続く１時間±０．０５時間で２１℃±２℃及び５０％±５％ＲＨであるべきである。
【００４０】
減衰材料１〜５（実施例１〜５）は、各表に示される成分を用いて調製した。
【００４１】
実施例１〜５の調製方法は、同じであり、以下の実施例１の調製方法により説明する。
【００４２】
まず、表１に示す実施例１の全成分を秤量し、Ｚブレードミキサーにおいて混合し、その後、注ぎ出してホットプレス上に置き、厚さ２．５ｍｍのシートに１４０℃で１分間、１０００ｋｇの圧力でプレスした。フォギングの発生源が最初に調査された。フォギング試験は、各成分ごとに個別に行った。
【００４３】
下記の表において、各組成物の総重量を基準として重量％で全ての量が付与されている。
＜実施例１〜３＞
【表１】
2019501983.tif 000002
【００４４】
いくつかの多孔質フィラーを選択し、小分子を吸収する能力を試験し、従って、ＶＯＣ放出を回避した。
【００４５】
＜実施例４及び５＞
【表２】
2019501983.tif 000003
【００４６】
我々は、驚くべきことに、ホットメルト接着剤に用いられる一般的な粘着付与剤は、少なくとも１種の熱可塑性コポリマーのより高い量に置き換え得ることを見出した。置換によりフォギングがなくなり、同時に初期の接着力は同等であり、減衰性能はまだ良好である。
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
減衰、好ましくは消音として適当なホットメルト組成物であって、
ｉ）少なくとも１種のポリ−α−オレフィン；
ｉｉ）少なくとも１種のエラストマー性スチレン系コポリマー；
ｉｉｉ）エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択される１９０℃／２．１６ｋｇでメルトインデックス５０〜５０００を有する少なくとも１種の熱可塑性ポリマー；及び、任意に
ｉｖ）好ましくはフィラー；安定剤；着色剤；顔料；ワックス；ｉ）〜ｉｉｉ）とは異なるポリマー；水分捕捉剤；又はそれらの組み合わせから選択される少なくとも１種の添加剤
を含み、好ましくはから実質的になり、より好ましくはからなる、ホットメルト組成物。
【請求項２】
ｉ）は、メタロセン触媒により得られた少なくとも１種のプロピレン系ポリ−α−オレフィンであり；
好ましくは該少なくとも１種のプロピレン系ポリ−α−オレフィンは、１００ｇ／１０分未満、より好ましくは５０ｇ／１０分未満、最も好ましくは２５ｇ／１０分未満のＡＳＴＭ  Ｄ１２３８に準拠して２３０℃／２．１６ｋｇで測定される溶融フロー速度（ＭＦＲ）を有し；及び／又は
好ましくは該プロピレン系ポリ−α−オレフィンにおけるプロピレン含有量は５０重量％より大きく、より好ましくは６０重量％より大きく、最も好ましくは７０重量％より大きい、請求項１に記載のホットメルト組成物。
【請求項３】
前記少なくとも１種のポリ−α−オレフィンは、少なくとも１，０００ｇ／モル、好ましくは５，０００ｇ／モル、より好ましくは１０，０００ｇ／モルの重量平均分子量を有し；及び／又は
好ましくはその上限は多くて１００，０００ｇ／モル、より好ましくは８０，０００ｇ／モル、最も好ましくは６０，０００ｇ／モルである、請求項１又は２に記載のホットメルト組成物。
【請求項４】
ｉ）は、プロピレンと、少なくとも１種のＣ２〜Ｃ８アルキレンから選択されるコモノマーとのコポリマーから選択され、好ましくはｉ）はプロピレンエチレンコポリマーである、請求項１〜３のいずれかに記載のホットメルト組成物。
【請求項５】
ｉｉ）前記少なくとも１種のエラストマー性スチレン系コポリマーは、スチレン−イソプレン−スチレンブロックコポリマー；スチレン−イソプレン−スチレン／スチレン−イソプレンブロックコポリマー；スチレン−ブタジエン−スチレンブロックコポリマー；スチレン−ブタジエン−スチレン／スチレン−ブタジエンブロックコポリマー；スチレン−ブタジエンブロックコポリマー；スチレン−エチレン−ブチレン−スチレンブロックコポリマー；スチレン−エチレン−ブチレン−スチレン／スチレン−エチレン−ブチレンブロックコポリマー；及びスチレン−エチレン−プロピレン−スチレン／スチレン−エチレン−プロピレンブロックコポリマー；並びにそれらの組み合わせからなる群から選択され、
好ましくはｉｉ）は、スチレン−イソプレンコポリマー；スチレン−イソプレン−スチレンブロックコポリマー又はそれらの組み合わせから選択される、請求項１〜４のいずれかに記載のホットメルト組成物。
【請求項６】
前記エラストマー性スチレン系コポリマーは、少なくとも１，０００ｇ／モル、好ましくは５，０００ｇ／モル、より好ましくは１０，０００ｇ／モルの重量平均分子量を有し；及び／又は
好ましくはその上限は、多くて１００，０００ｇ／モル、より好ましくは８０，０００ｇ／モル、最も好ましくは６０，０００ｇ／モルである、請求項５に記載のホットメルト組成物。
【請求項７】
ｉｉｉ）は、少なくとも１種のエチレンビニルアセテートポリマーを含み、
好ましくは該エチレンビニルアセテートポリマーは、該エチレンビニルアセテートポリマーを基準として、１５〜４０重量％、より好ましくは２０〜３０重量％のビニルアセテート含有量を有し、及び／又は
好ましくは該エチレンビニルアセテートポリマーは、１，０００〜２５，０００ｍＰａｓ、より好ましくは５，０００〜１５，０００ｍＰａｓ、最も好ましくは８，０００〜１０，０００ｍＰａｓのＡＳＴＭ  Ｄ３２３６に準拠して１９０℃で測定される溶融粘度を有する、請求項１〜６のいずれかに記載のホットメルト組成物。
【請求項８】
前記ホットメルト組成物は実質的に粘着付与剤を含まず、
好ましくは前記ホットメルト組成物は、粘着付与剤を含まない、請求項１〜７のいずれかに記載のホットメルト組成物。
【請求項９】
ｉ）は、前記組成物の総重量を基準として１０〜４５重量％、好ましくは１５〜３５重量％、最も好ましくは１８〜３０重量％の量で存在する、請求項１〜８のいずれかに記載のホットメルト組成物。
【請求項１０】
ｉｉ）は、前記組成物の総重量を基準として１〜２５重量％、好ましくは５〜２０重量％、最も好ましくは７〜１５重量％の量で存在する、請求項１〜９のいずれかに記載のホットメルト組成物。
【請求項１１】
ｉｉｉ）は、前記組成物の総重量を基準として１〜３５重量％、好ましくは５〜３０重量％、最も好ましくは１０〜２５重量％の量で存在する、請求項１〜１０のいずれかに記載のホットメルト組成物。
【請求項１２】
ｉｖ）は、前記組成物の総重量を基準として１０〜６０重量％、好ましくは２０〜５５重量％、最も好ましくは３５〜５０重量％の量で存在する、請求項１〜１１のいずれかに記載のホットメルト組成物。
【請求項１３】
請求項１〜１２のいずれかに記載のホットメルト組成物を含み、好ましくはから実質的になり、より好ましくはからなる減衰、好ましくは消音製品。
【請求項１４】
減衰、好ましくは消音、より好ましくは減衰、最も好ましくは消音の、マット、パッド、シート及びテープにおける、請求項１〜１２のいずれかに記載のホットメルト組成物の使用。
【手続補正２】
【補正対象書類名】明細書
【補正対象項目名】０００１
【補正方法】変更
【補正の内容】
【０００１】
本発明は、減衰組成物、好ましくは消音組成物として適当な特定のホットメルト組成物に関する。更に、本発明は、減衰、好ましくは消音、より好ましくは減衰、好ましくは消音の、マット、パッド、シート、及びテープ、最も好ましくは自動車産業、特に自動車の車体についての減衰、好ましくは消音材、マット、パッド、シート、及びテープにおける、本発明のホットメルト組成物の使用に関する。本発明のホットメルト組成物は、低い揮発性有機化合物（ＶＯＣ）及びフォギングの放出を示す。
【手続補正３】
【補正対象書類名】明細書
【補正対象項目名】００１１
【補正方法】変更
【補正の内容】
【００１１】
特に、本発明は、
［１］減衰、好ましくは消音として適当なホットメルト組成物であって、
ｉ）少なくとも１種のポリ−α−オレフィン、
ｉｉ）少なくとも１種のエラストマー性スチレン系コポリマー、
ｉｉｉ）エチレンビニルアセテート（ＥＶＡ）、エチレンアクリル酸（ＥＡＡ）、アルキルアクリレート、アルキルメチルアクリレート（ＥＭＡ）、エチレン２−エチルヘキシルアクリレート（ＥＥＨＡ）又はそれらの組み合わせから選択され、１９０℃／２．１６ｋｇでメルトインデックス５０〜５０００を有する少なくとも１種の熱可塑性ポリマー、及び任意に、
ｉｖ）好ましくはフィラー、安定剤、着色剤、顔料、ワックス、ｉ）〜ｉｉｉ）とは異なるポリマー、水分捕捉剤、又はそれらの組み合わせから選択される少なくとも１種の添加剤
を含み、好ましくはから実質的になり、より好ましくはからなる、ホットメルト組成物。
［２］ｉ）は、メタロセン触媒により得られた少なくとも１種のプロピレン系ポリ−α−オレフィンであり、
好ましくは少なくとも１種のプロピレン系ポリ−α−オレフィンは、１００ｇ／１０分未満、より好ましくは５０ｇ／１０分未満、最も好ましくは２５ｇ／１０分未満のＡＳＴＭ  Ｄ１２３８に準拠して２３０℃／２．１６ｋｇで測定される溶融フロー速度（ＭＦＲ）を有し、及び／又は好ましくはプロピレン系ポリ−α−オレフィンにおける該プロピレン含有量は５０重量％より大きく、より好ましくは６０重量％より大きく、最も好ましくは７０重量％より大きい、［１］に記載のホットメルト組成物。
［３］前記少なくとも１種のポリ−α−オレフィンは、少なくとも１，０００ｇ／モル、好ましくは５，０００ｇ／モル、より好ましくは１０，０００ｇ／モルの重量平均分子量を有し、及び／又は
好ましくはその上限は多くて１００，０００ｇ／モル、より好ましくは８０，０００ｇ／モル、最も好ましくは６０，０００ｇ／モルである、［１］又は［２］に記載のホットメルト組成物。
［４］ｉ）は、プロピレンと、少なくとも１種のＣ２〜Ｃ８アルキレンから選択されるコモノマーとのコポリマーから選択され、好ましくはｉ）はプロピレンエチレンコポリマーである、［１］〜［３］のいずれかに記載のホットメルト組成物。
［５］ｉｉ）少なくとも１種のエラストマー性スチレン系コポリマーは、スチレン−イソプレン−スチレンブロックコポリマー；スチレン−イソプレン−スチレン／スチレン−イソプレンブロックコポリマー；スチレン−ブタジエン−スチレンブロックコポリマー；スチレン−ブタジエン−スチレン／スチレン−ブタジエンブロックコポリマー；スチレン−ブタジエンブロックコポリマー；スチレン−エチレン−ブチレン−スチレンブロックコポリマー；スチレン−エチレン−ブチレン−スチレン／スチレン−エチレン−ブチレンブロックコポリマー；及びスチレン−エチレン−プロピレン−スチレン／スチレン−エチレン−プロピレンブロックコポリマー；並びにそれらの組み合わせからなる群から選択され、
好ましくはｉｉ）は、スチレン−イソプレンコポリマー；スチレン−イソプレン−スチレンブロックコポリマー又はそれらの組み合わせから選択される、［１］〜［４］のいずれかに記載のホットメルト組成物。
［６］前記エラストマー性スチレン系コポリマーは、少なくとも１，０００ｇ／モル、好ましくは５，０００ｇ／モル、より好ましくは１０，０００ｇ／モルの重量平均分子量を有し、及び／又は
好ましくはその上限は、多くて１００，０００ｇ／モル、より好ましくは８０，０００ｇ／モル、最も好ましくは６０，０００ｇ／モルである、［５］に記載のホットメルト組成物。
［７］ｉｉｉ）は、少なくとも１種のエチレンビニルアセテートポリマーを含み、
好ましくは該エチレンビニルアセテートポリマーは、該エチレンビニルアセテートポリマーを基準として１５〜４０重量％、より好ましくは２０〜３０重量％のビニルアセテート含有量を有し、及び／又は
好ましくは該エチレンビニルアセテートポリマーは、１，０００〜２５，０００ｍＰａｓ、より好ましくは５，０００〜１５，０００ｍＰａｓ、最も好ましくは８，０００〜１０，０００ｍＰａｓのＡＳＴＭ  Ｄ３２３６に準拠して１９０℃で測定される溶融粘度を有する、［１］〜［６］のいずれかに記載のホットメルト組成物。
［８］前記ホットメルト組成物は、粘着付与剤を実質的に含まず、
好ましくは前記ホットメルト組成物は、粘着付与剤を含まない、［１］〜［７］のいずれかに記載のホットメルト組成物。
［９］ｉ）は、前記組成物の総重量を基準として１０〜４５重量％、好ましくは１５〜３５重量％、最も好ましくは１８〜３０重量％の量で存在する、［１］〜［８］のいずれかに記載のホットメルト組成物。
［１０］ｉｉ）は、前記組成物の総重量を基準として１〜２５重量％、好ましくは５〜２０重量％、最も好ましくは７〜１５重量％の量で存在する、［１］〜［９］のいずれかに記載のホットメルト組成物。
［１１］ｉｉｉ）は、前記組成物の総重量を基準として１〜３５重量％、好ましくは５〜３０重量％、最も好ましくは１０〜２５重量％の量で存在する、［１］〜［１０］のいずれかに記載のホットメルト組成物。
［１２］ｉｖ）は、前記組成物の総重量を基準として１０〜６０重量％、好ましくは２０〜５５重量％、最も好ましくは３５〜５０重量％の量で存在する、［１］〜［１１］のいずれかに記載のホットメルト組成物。
［１３］［１］〜［１２］のいずれかに記載のホットメルト組成物を含み、好ましくはから実質的になり、より好ましくはからなる、減衰、好ましくは消音製品。
［１４］減衰、好ましくは消音、より好ましくは減衰、最も好ましくは消音の、マット、パッド、シート及びテープにおける、［１］〜［１２］のいずれかに記載のホットメルト組成物の使用。
に関する。
【手続補正４】
【補正対象書類名】明細書
【補正対象項目名】００４２
【補正方法】変更
【補正の内容】
【００４２】
まず、表１に示す実施例１の全成分を秤量し、Ｚブレードミキサーにおいて混合し、その後、注ぎ出してホットプレス上に置き、厚さ２．５ｍｍのシートに１４０℃で１分間、１０００ｋｇｆの圧力でプレスした。フォギングの発生源が最初に調査された。フォギング試験は、各成分ごとに個別に行った。
【国際調査報告】
2019501983.tif 000004
2019501983.tif 000005